Бетонная смесь
CONCRETE MIXTURE

Изобретение относится к промышленности строительных материалов, в частности к производству бетонных стеновых блоков для малоэтажного строительства.
Известна бетонная смесь, включающая, мас.%: цемент (портландцемент) 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении морозостойкости изделий, полученных из бетонной смеси.
Технический результат достигается тем, что бетонная смесь, включающая портландцемент, керамзит, керамзитовый песок, омыленную канифоль, воду, дополнительно содержит мылонафт при следующем соотношении компонентов, мас.%: портландцемент 23,0-25,0; керамзит фракции 10-20 мм 46,7-53,7; керамзитовый песок 5,0-7,0; омыленная канифоль 0,1-0,2; мылонафт 0,1-0,2; вода 18,0-21,0.
Составы бетонной смеси приведены в таблице.
Компоненты дозируют в требуемых количествах и смешивают. Приготовленную бетонную смесь укладывают в металлические (предварительно смазанные минеральным маслом) формы и оставляют до затвердевания.
Источник информации
1. SU 1276650, 1986.